(57)【要約】  本発明は、耐アルカリ性が向上し耐久性に優れるとともに、アルカリ誤差が生じにくいイオン選択性電極に関するものであり、イオン応答するガラス膜３１と、前記ガラス膜の表面に形成された二酸化ジルコニウムを含有する薄膜３２と、から構成された応答ガラス膜３を備えているイオン選択性電極１を提供するものである。
2011065324.tif 000002
【特許請求の範囲】
【請求項１】
イオン応答するガラス膜と、前記ガラス膜の表面に形成された二酸化ジルコニウムを含有する薄膜と、から構成された応答ガラス膜を備えていることを特徴とするイオン選択性電極。
【請求項２】
前記薄膜は、多孔質からなる請求項１記載のイオン選択性電極。
【請求項３】
前記薄膜は、二酸化チタンを含有している請求項１記載のイオン選択性電極。
【請求項４】
前記ガラス膜と前記薄膜との間に、二酸化チタンを含有する薄膜が介在している請求項１記載のイオン選択性電極。
【発明の詳細な説明】
【技術分野】
【０００１】
この発明は、耐アルカリ性が向上し耐久性に優れるとともに、アルカリ誤差が生じにくいイオン選択性電極に関するものである。
【背景技術】
【０００２】
例えばｐＨ電極等の応答ガラス膜に用いられるＳｉＯ２系、Ｌｉ２Ｏ系のガラスには、アルカリ誤差、酸誤差が小さいこと、応答性がよいこと、耐アルカリ性をはじめとする化学的耐久性に優れること等の諸性質が要求される。【０００３】
このようなガラスとして、特許文献１には、ケイ酸塩系ガラスからなるイオン感応性ガラス薄膜にジルコニアを含有させたものが記載されており、ケイ酸塩系ガラスにジルコニアを添加することにより、当該ガラスの耐アルカリ性が向上して耐久性が高まることが開示されている。
【先行技術文献】
【特許文献】
【０００４】
【特許文献１】特開昭６４−３５３５６号公報
【発明の概要】
【発明が解決しようとする課題】
【０００５】
しかしながら、特許文献１に記載のジルコニアを含有するケイ酸塩系ガラスは、アルカリ誤差が生じやすいという問題点を有する。【０００６】
そこで本発明は、耐アルカリ性が向上し耐久性に優れるとともに、アルカリ誤差が生じにくいイオン選択性電極を提供すべく図ったものである。
【課題を解決するための手段】
【０００７】
本発明者が鋭意検討したところ、イオン選択性電極の応答ガラス膜表面に二酸化ジルコニウム（ＺｒＯ２、ジルコニア）を含有する薄膜を形成することにより、応答ガラス膜の耐アルカリ性が向上するとともに、アルカリ誤差も生じにくくなることが判明した。更に、予期せぬことに、このような二酸化ジルコニウムを含有する薄膜が形成された応答ガラス膜では、二酸化ジルコニウムが奏する光触媒作用に起因する、応答ガラス膜上への汚れ付着防止効果や、付着した汚れの除去効果も確認された。本発明は、このような新規な知見に基づき完成されたものである。【０００８】
すなわち本発明に係るイオン選択性電極は、イオン応答するガラス膜と、前記ガラス膜の表面に形成された二酸化ジルコニウムを含有する薄膜と、から構成された応答ガラス膜を備えていることを特徴とする。【０００９】
このようなものであれば、イオン応答するガラス膜の表面に、二酸化ジルコニウムを含有する薄膜が形成されていることにより、アルカリ誤差を生じずに、応答ガラス膜の耐アルカリ性を向上することができる。更に、本発明によれば、前記応答ガラス膜に紫外線等を照射して前記薄膜中の二酸化ジルコニウムに光触媒作用を発現させることにより、応答ガラス膜上への汚れの付着を防止するとともに、付着した汚れを除去することができる。【００１０】
前記薄膜は、多孔質からなることが好ましい。【００１１】
前記薄膜は、また、二酸化チタンを含有していてもよい。当該二酸化チタンは、アナターゼやルチル等の結晶構造を有するものであってもよく、アモルファスであってもよい。【００１２】
本発明に係るイオン選択性電極は、前記ガラス膜と前記薄膜との間に、二酸化チタンを含有する薄膜が介在しているものであってもよい。すなわち、前記ガラス膜に二酸化チタンを含有する薄膜を形成し、その上に、更に二酸化ジルコニウムを含有する薄膜を形成してもよい。
【発明の効果】
【００１３】
このように本発明によれば、アルカリ誤差を生じずに、応答ガラス膜の耐アルカリ性を向上することができるとともに、応答ガラス膜上への汚れの付着を防止し、かつ、付着した汚れを除去することができる。
【図面の簡単な説明】
【００１４】
【図１】本発明の一実施形態におけるガラス電極の内部構造を１部示す部分破断図。
【図２】図１における応答ガラス膜近傍の拡大図。
【図３】ＺｒＯ２からなる薄膜が形成されたｐＨ電極による電位測定の結果を示すグラフ。
【図４】各種組成の薄膜が形成されたｐＨ電極における、ＺｒＯ２含有量と不斉電位との関係を示すグラフ。
【図５】各種組成の薄膜が形成されたｐＨ電極における、ＺｒＯ２含有量とｐＨ感度との関係を示すグラフ。
【図６】ＺｒＯ２薄膜コートｐＨ電極のセルフクリーニング効果（不斉電位）を示すグラフ。
【図７】ＺｒＯ２薄膜コートｐＨ電極のセルフクリーニング効果（ｐＨ感度）を示すグラフ。
【発明を実施するための形態】
【００１５】
以下に本発明の一実施形態について図面を参照して説明する。
【００１６】
本実施形態に係るイオン選択性電極１は、図１及び図２に示すように、円筒状のガラス製支持管２と、その支持管２の先端部に接合した応答ガラス膜３とを備えたガラス電極であり、例えば、プロトン、塩化物イオン、フッ化物イオン、硝酸イオン、カリウムイオン、カルシウムイオン、ナトリウムイオン、アンモニウムイオン、シアン化物イオン、硫化物イオン、ヨウ化物イオン、臭化物イオン、銅イオン、カドミウムイオン、鉛イオン、チオシアン酸イオン、銀イオン等のイオン種に対して選択的に応答するものである。
【００１７】
以下に各部を説明する。
支持管２には、内部電極４が収容してあり、かつ、内部液５が充填してある。内部電極４には、リード線６が接続してあり、リード線６はこの支持管２の基端部から外部に延出し、図示しないイオン濃度計本体に接続されるようにしてある。
【００１８】
内部電極４としては、例えば銀／塩化銀（Ａｇ／ＡｇＣｌ）電極等が用いられ、内部液５としては、例えばｐＨ７に調整した塩化カリウム（ＫＣｌ）溶液等が用いられる。
【００１９】
応答ガラス膜３は、イオン応答するガラス膜３１と、当該ガラス膜３１の表面に形成された薄膜３２と、から構成されるものである。
【００２０】
ガラス膜３１の素材ガラスとしては、充分な起電力を発生させることが可能なものであれば特に限定されず、例えば、ケイ酸塩ガラス、リン酸塩ガラス、ホウ酸塩ガラス等にリチウム（Ｌｉ）を配合した多成分ガラスや、チタノリン酸塩ガラス等が挙げられる。
【００２１】
ガラス膜３１は、これら素材ガラスを先端部が略半球状をなすようにブロー成形してなる円筒状のものである。このガラス膜３１を支持管２に接合するには、ガラス膜３１に用いられる素材ガラスを、例えば千数百度に保たれた炉内で溶融状態にしておき、そこに支持管２の先端部を浸漬した後、所定速度で引き上げるといった方法がとられる。次いで、ブロー成形を行うことによりガラス膜３１の先端部を略半球状とすることができる。
【００２２】
薄膜３２は、二酸化ジルコニウムを含有するものであり、ガラス膜３１の略半球状の先端部表面に形成されている。薄膜３２の膜厚としては、２００〜６００ｎｍであるのが好ましく、より好ましくは２００〜３００ｎｍであるが、薄膜３２が１０００ｎｍ以上であると不斉電位が大きくなり、感度が悪くなる傾向がある。当該薄膜３２は、膜全体が隙間なくガラス膜３１表面を覆っていてもよいが、部分的に隙間が形成された網目状のものであってもよい。
【００２３】
ガラス膜３１の表面に、当該薄膜３２が形成されていると、アルカリ誤差が生じずに、応答ガラス膜３の耐アルカリ性を向上することができる。更に、薄膜３２中の酸化ジルコニウムが光触媒として機能して、応答ガラス膜３上への汚れの付着を防止するとともに、付着した汚れを除去することができる。
【００２４】
薄膜３２は、膜全体が連続して一体となっていることが好ましい。二酸化ジルコニウムは負の電荷を帯びているので、ガラス膜３１表面に不連続に二酸化ジルコニウム膜が形成されていると、応答ガラス膜３に電気的なむらが生じて、不斉電位が発生し、正確な測定が阻害されることがある。これに対して、薄膜３２が、膜全体が連続して一体となっているものであると、膜全体が二酸化ジルコニウム等を介して電気的にも連絡するので、二酸化ジルコニウムが局所的に負に帯電していても、薄膜３２全体としては電荷が局在せずに拡散する。このため、イオン選択性電極１では不斉電位が生じにくく、イオン濃度の測定も精度良く行うことができる。
【００２５】
薄膜３２は、緻密なものであってもよいが、空隙又は空孔が形成された多孔質から形成されていてもよい。ここで、前記多孔質とは、水分子やイオンが通過可能な、１〜１０Å以上の空隙又は空孔を備えたものを意味する。薄膜３２に空隙や空孔が形成されていると、ガラス膜３１と試料溶液との接触を確保することが容易となる。
【００２６】
薄膜３２は、膜構造を形成する二酸化ジルコニウムとは別個に二酸化ジルコニウム微粒子を含有していてもよい。薄膜３２中に二酸化ジルコニウム微粒子が分散していると、薄膜３２の光触媒活性を調節又は増強することが可能となる。また、例えば、薄膜３２がゾルゲル法により形成されたものである場合は、その焼成工程において、不純物が混入することがあるが、このような場合に別途二酸化ジルコニウム微粒子が配合されていると、光触媒活性を補完することができる。なお、配合する二酸化ジルコニウム微粒子の粒径や結晶密度は、イオン選択性電極１の用途に合わせて適宜選択することができる。
【００２７】
薄膜３２は、二酸化ジルコニウムのみからなるものであってもよいが、更に、二酸化チタンを含有していてもよい。二酸化チタンは強力な光触媒作用を奏するので、酸化ジルコニウムとともに二酸化チタンを配合すれば、光触媒活性を相乗的に増強しうることが予測される。なお、二酸化チタンは、二酸化ジルコニウムとともに渾然一体となって膜構造（ネットワーク構造）を形成していてもよいが、二酸化チタン微粒子として添加されていてもよい。
【００２８】
二酸化ジルコニウム微粒子や二酸化チタン微粒子を添加する場合、そのの粒径としては、１０〜１００ｎｍであるのが好ましく、より好ましくは２０〜４０ｎｍである。粒径が１０ｎｍ未満であると凝集しやすくなり、一方、粒径が１００ｎｍを超えると沈殿しやすくなる。
【００２９】
薄膜３２は、また、コバルト（Ｃｏ）、ニッケル（Ｎｉ）、タングステン（Ｗ）等の遷移金属を含有していてもよい。これらの遷移金属を薄膜３２に配合することにより、応答ガラス膜３のアルカリ誤差がより減少したり、二酸化ジルコニウム等の奏する光触媒活性が増強されたりする可能性がある。
【００３０】
薄膜３２は、更に、銅（Ｃｕ）、白金（Ｐｔ）、金（Ａｕ）、銀（Ａｇ）等の貴金属を含有していてもよい。これらの貴金属を薄膜３２に配合することにより、薄膜３２内に酸化還元サイトが形成され、二酸化ジルコニウム等の奏する光触媒活性が増強される可能性がある。また、鉄（Ｆｅ）等の遷移金属を配合することにより、二酸化ジルコニウム等が可視光まで分解応答する可能性がある。
【００３１】
ガラス膜３１の略半球状の先端部に薄膜３２を形成する方法としては特に限定されないが、例えば、ゾルゲル法を用いることができ、必要に応じて、チタンアルコキシドや、コバルト等の金属、二酸化ジルコニウム微粒子、二酸化チタン微粒子等の付加的成分を添加したジルコニウムアルコキシドの溶液を未処理のガラス膜３１に塗布し、次いで焼成することにより、ガラス膜３１表面上に薄膜３２を形成することができる。
【００３２】
より具体的には、まず、ＺｒＣｌ２Ｏ・８Ｈ２ＯやＺｒＯ（ＮＯ３）２・２Ｈ２Ｏ等のジルコニウム塩や、Ｚｒ（ＯＣ３Ｈ７）４やＺｒ（ＯＣ４Ｈ９）４等のジルコニウムアルコキシドにアルコールを添加して混合溶液を調製し、次に、この混合溶液に加水分解に必要な水、触媒として硝酸等を加えて出発溶液を調製する。この出発溶液を一定温度で攪拌してアルコキシドの加水分解と重縮合反応とを行い、ジルコニウムの水酸化物微粒子を生成しジルコニアゾルを得る。得られたジルコニアゾルを、ディップコーティング法等を用いてガラス膜３１表面に塗布した後、乾燥し、焼成することにより、二酸化ジルコニウムからなる薄膜３２を形成することができる。そして、ディップコーティング条件（速度、回数）や焼成条件（温度、時間）を制御することにより、薄膜３２を多孔質にすることができる。
【００３３】
薄膜３２を多孔質にするには、ジルコニウムアルコキシド溶液にポリビニルピロリドン（ＰＶＰ）等の樹脂を添加してもよい。そして、ＰＶＰを含むジルコニウムアルコキシド溶液をガラス膜３１に塗布し、焼成すると、焼成工程においてＰＶＰ等が分解して除去される。このようにＰＶＰを分解・除去することにより、空隙又は空孔が形成された薄膜３２を形成することができる。なお、ジルコニウムアルコキシド溶液へのＰＶＰの添加量は、イオン選択性電極１の用途に応じて適宜調節すればよい。
【００３４】
薄膜３２にコバルト等の金属や二酸化ジルコニウム微粒子を配合する場合にも、同様にジルコニウムアルコキシド溶液に添加すればよい。
【００３５】
薄膜３２に二酸化チタンを配合する場合は、ジルコニウムアルコキシド溶液にチタンアルコキシドを添加するか、又は、二酸化チタン微粒子を添加すればよい。
【００３６】
このようにして得られた、ガラス膜３１表面に薄膜３２が形成されてなる応答ガラス膜３に対し、ＬＥＤ、水素放電管、キセノン放電管、水銀ランプ、ルビーレーザ、ＹＡＧレーザ、エキシマレーザ、色素レーザ等を光源として、紫外線等の光を照射すると、二酸化ジルコニウム等の光触媒作用が誘起され、その酸化作用により付着した有機物等が分解され、かつ、超親水作用により付着物が剥離しやすい状態になる、いわゆるセルフクリーニング機能が発現する。
【００３７】
本実施形態に係るイオン選択性電極１を用いて試料溶液のイオン濃度を測定する際には、イオン選択性電極１の応答ガラス膜３を、イオン濃度を求めたい試料溶液に浸すと、応答ガラス膜３に内部液５と試料溶液との間のイオン濃度の差に応じた起電力が生じる。この起電力を、図示しない比較電極を用いて、イオン選択性電極１の内部電極４と比較電極の内部電極の電位差（電圧）として測定してイオン濃度を算出する。この起電力は温度によって変動するため、温度素子を用い、この出力信号値をパラメータとして前記電位差を補正して、試料溶液のイオン濃度を算出しイオン濃度計本体に表示することが好ましい。
【００３８】
このように構成した本実施形態に係るイオン選択性電極１によれば、イオン応答するガラス膜３１の表面に、二酸化ジルコニウムを含有する薄膜３２が形成されていることにより、アルカリ誤差を生じずに、応答ガラス膜の耐アルカリ性を向上することができる。更に、本実施形態に係るイオン選択性電極１によれば、応答ガラス膜３に紫外線等を照射して薄膜３２中の二酸化ジルコニウム等に光触媒作用を発現させることにより、応答ガラス膜３上への汚れの付着を防止するとともに、付着した汚れを除去することができる。
【００３９】
なお、本発明は前記実施形態に限られるものではない。
【００４０】
例えば、ガラス膜３１表面に、二酸化チタンからなる薄膜が形成され、その薄膜上に、二酸化ジルコニウムからなる薄膜３２が形成されていてもよい。このようなものであれば、二酸化ジルコニウムからなる薄膜３２は硬度が高いため、二酸化チタンからなる薄膜を保護することもできる。
【００４１】
本発明に係るイオン選択性電極はガラス電極１に限られず、ガラス電極と比較電極を一体化した複合電極や、複合電極に更に温度補償電極を加えて一体化した一本電極であってもよい。
【００４２】
ガラス膜３１の先端部は略半球状に限定されず、イオン濃度測定機能を発揮しうる形状であればいずれの形状に成形されていてもよい。
【００４３】
紫外線等の光源は、イオン選択性電極１とは別個に設けてあってもよいが、イオン選択性電極１自体が紫外線等の光源を備えていてもよい。
【００４４】
またイオン選択性電極１と比較電極とイオン濃度計本体と紫外線等の光源とを組み合わせて、イオン濃度測定装置を構成してもよい。
【００４５】
その他、前述した実施形態や変形実施形態の一部又は全部を適宜組み合わせてもよく、本発明はその趣旨を逸脱しない範囲で種々の変形が可能であるのは言うまでもない。
【実施例】
【００４６】
以下に実施例を掲げて本発明を更に詳細に説明するが、本発明はこれら実施例のみに限定されるものではない。【００４７】
＜薄膜コートｐＨ電極の作製＞
堀場製作所製ｐＨ電極（＃９６２１）の応答ガラス膜表面に、ゾルゲルディップコーティング法を用いて、表１に示すように組成を変えて、各種薄膜を形成した。当該薄膜の形成は、以下に示す条件下で行った。【００４８】
原料：ＺｒＣｌ２Ｏ・８Ｈ２Ｏ
Ｔｉ［ＯＨＣ（ＣＨ３）２］４（ＴＩＰ）
ＣＨ３Ｏ（ＣＨ２）２ＯＨ
ＨＮＯ３
Ｈ２Ｏ
コーティング速度：６ｃｍ／ｍｉｎ
コーティング回数：１回
焼成温度：５００℃
焼成時間：２４時間１０分【００４９】
【表１】
2011065324.tif 000003
【００５０】
＜薄膜コートｐＨ電極の評価１＞
表１に示す各種組成の薄膜が形成された薄膜コートｐＨ電極を、水に４８時間浸漬し、ｐＨ７→ｐＨ４→ｐＨ９の順で電位測定を３回行なった。電位は約３分で安定するので、３回目の測定開始から３分経過後の値を用いて、ｐＨ７における不斉電位とｐＨ４−９間のｐＨ感度をそれぞれ求めた。この際、比較電極としては堀場製作所製（＃２５６５）を使用した。更に、０．０１Ｍ  ＮａＯＨに３０時間浸漬した後で、同様に電位測定を３回行った。電位測定の結果（ＺｒＯ２からなる薄膜のもののみ）を図３のグラフに示し、アルカリ溶液浸漬前後の不斉電位とｐＨ感度の測定結果を、それぞれ図４及び図５に示した。なおここで、「感度」とは、ネルンスト応答における理論値を１００％として表した値である。【００５１】
一般的に応答ガラス膜中に不純物が混入している場合はｐＨ応答性が低下するが、図３のグラフに示すように、表面にＺｒＯ２からなる薄膜が形成されていても、ｐＨ応答時間は従来のｐＨ電極と遜色なかった。また、このＺｒＯ２からなる薄膜が形成されている電極のアルカリ誤差を、ＪＩＳ  Ｚ  ８８０５に準拠して算出したところ、１１．０ｍＶであった。この値は、ＪＩＳ規格（１８ｍＶ）を充分に満たす値であり、当該電極のアルカリ誤差は充分に小さいことが確認された。【００５２】
また、図４に示すように、薄膜中のＺｒＯ２の含有量が高いほど、ｐＨ７における不斉電位が減少した。また、薄膜中のＺｒＯ２の含有量が高いほど、アルカリ溶液浸漬前後における不斉電位の差が小さかった。このことから、ＺｒＯ２の含有量が５０ｍｏｌ％以上である場合は、薄膜中のＺｒＯ２の含有量が高いものほど、不斉電位や耐アルカリ性の観点から優れていることが確認された。【００５３】
更に、図５に示すように、全てのサンプルにおいて優れたｐＨ応答性が確認され、また、アルカリ溶液浸漬後もｐＨ応答性は低下せず、耐アルカリ性にも優れていることが確認された。【００５４】
＜薄膜コートｐＨ電極の評価２＞
薄膜コートｐＨ電極（ＺｒＯ２薄膜）を、水又はアルブミン水溶液２００ｇ／Ｌに所定の時間浸漬し、その後、必要に応じてＸｅランプを用いて紫外線照射（６ｍＷ／ｃｍ２）を行い、ｐＨ７→ｐＨ４→ｐＨ９の順で電位測定を３回行ない、３回目の測定開始から３分経過後の値を用いて、ｐＨ７における不斉電位とｐＨ４−９間のｐＨ感度をそれぞれ求めた。また、比較のために、未処理のｐＨ電極（＃９６２１）を用いて、同様の測定を行った。得られた結果を表２に示した。また、薄膜コートｐＨ電極（ＺｒＯ２薄膜）と未処理のｐＨ電極（＃９６２１）とについて、水に４８時間浸漬した場合（ａｓ−ｐｒｅｐ．）と、アルブミン水溶液２００ｇ／Ｌに７２時間浸漬した場合（ＢＳＡ）と、その後、Ｘｅランプを用いて紫外線照射（６ｍＷ／ｃｍ２）を行った場合（ＵＶ、薄膜コートｐＨ電極（ＺｒＯ２薄膜）のみ）とにおける、ｐＨ７における不斉電位を図６に示し、ｐＨ４−９間のｐＨ感度を図７に示した。【００５５】
【表２】
2011065324.tif 000004
【００５６】
表２並びに図６及び７に示すように、応答ガラス膜表面に二酸化ジルコニウム薄膜をゾルゲル法で作製したｐＨ電極は、不斉電位や感度に関し、未処理のｐＨ電極と遜色がなかった。また、７２時間アルブミン水溶液に浸漬することにより、不斉電位が上昇し、かつ、感度が大幅に低下した薄膜コートｐＨ電極に、紫外線を照射することにより、その不斉電位や感度が劇的に回復した。これより、応答ガラス膜表面に二酸化ジルコニウム薄膜を形成することにより、不斉電位の上昇や感度の低下をもたらさずに、優れた防汚機能を付与しうることが確認された。
【産業上の利用可能性】
【００５７】
本発明によれば、耐アルカリ性に優れるとともに、アルカリ誤差が生じにくく、加えて、汚れにくい応答ガラス膜を備えたイオン選択性電極を提供することができる。
【符号の説明】
【００５８】
１…ガラス電極
２…支持管
３…応答ガラス膜
３１…ガラス膜
３２…薄膜
４…内部電極
５…内部液
６…リード線
【図１】
2011065324.tif 000005
【図２】
2011065324.tif 000006
【図３】
2011065324.tif 000007
【図４】
2011065324.tif 000008
【図５】
2011065324.tif 000009
【図６】
2011065324.tif 000010
【図７】
2011065324.tif 000011
【国際調査報告】
2011065324.tif 000012
2011065324.tif 000013
2011065324.tif 000014
2011065324.tif 000015